(57)【要約】      （修正有）【課題】白色有機ＥＬ素子を光源とする装置に用いられる、白色光の演色性を高めるための色補正フィルタを提供する。【解決手段】白色有機ＥＬ光源用色補正フィルタであって、式（１）で示される構造のテトラアザポルフィリン化合物を少なくとも１種含む。2014130763.tif 000016【選択図】なし【特許請求の範囲】
【請求項１】
白色有機ＥＬ素子を光源とする装置に用いられる色補正フィルタであって、
下記一般式（１）で示される構造のテトラアザポルフィリン化合物を少なくとも１種含むことを特徴とする白色有機ＥＬ光源用色補正フィルタ。
【化１】
2014130763.tif 000015
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、前記アルキル基及び前記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【請求項２】
前記一般式（１）中、Ｚ１とＺ２、Ｚ３とＺ４、Ｚ５とＺ６及びＺ７とＺ８の２つの置換基のうち、いずれか一方の置換基は、それぞれ独立して、置換若しくは無置換のアリール基である請求項１に記載の白色有機ＥＬ光源用色補正フィルタ。
【請求項３】
前記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子以外の置換基を少なくとも１つ有するフェニル基であり、前記フェニル基の２位、４位及び６位のうちの少なくとも１つが、それぞれ独立して、フッ素原子、塩素原子、臭素原子、メチル基又は３フッ化メチル基で置換されてなる請求項２に記載の白色有機ＥＬ光源用色補正フィルタ。
【請求項４】
前記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子の一部又は全部がハロゲンで置換されたアルコキシ基である請求項１に記載の白色有機ＥＬ光源用色補正フィルタ。
【請求項５】
前記一般式（１）中、Ｚ１とＺ２、Ｚ３とＺ４、Ｚ５とＺ６及びＺ７とＺ８の２つの置換基のうち、いずれか一方の置換基は、炭素数１〜６のアルキル基である請求項１〜４のいずれかに記載の白色有機ＥＬ光源用色補正フィルタ。
【請求項６】
前記一般式（１）中、Ｚ１とＺ２、Ｚ３とＺ４、Ｚ５とＺ６及びＺ７とＺ８の２つの置換基のうち、いずれか一方の置換基は、ｔ−ブチル基又はシクロヘキシル基である請求項５に記載の白色有機ＥＬ光源用色補正フィルタ。
【請求項７】
前記ＭがＣｕ、Ｐｄ、Ｎｉ又はＣｏである請求項１〜６のいずれかに記載の白色有機ＥＬ光源用色補正フィルタ。
【請求項８】
前記白色有機ＥＬ素子は、少なくとも２色の発光により白色光を得る方式に用いられる白色有機ＥＬ素子である請求項１〜７のいずれかに記載の白色有機ＥＬ光源用色補正フィルタ。
【請求項９】
前記一般式（１）で示される構造のテトラアザポルフィリン化合物の吸収極大波長が５７０〜６２０ｎｍである請求項１〜８のいずれかに記載の白色有機ＥＬ光源用色補正フィルタ。
【請求項１０】
白色有機ＥＬ素子を光源とする照明装置に用いられる請求項１〜９のいずれかに記載の白色有機ＥＬ光源用色補正フィルタ。
【請求項１１】
白色有機ＥＬ素子を光源とするディスプレイ装置に用いられる請求項１〜９のいずれかに記載の白色有機ＥＬ光源用色補正フィルタ。
【請求項１２】
請求項１〜１０のいずれかに記載の白色有機ＥＬ光源用色補正フィルタを備えることを特徴とする照明装置。
【請求項１３】
請求項１〜９及び１１のいずれかに記載の白色有機ＥＬ光源用色補正フィルタを備えることを特徴とするディスプレイ装置。
【発明の詳細な説明】
【技術分野】
【０００１】
本発明は、白色有機ＥＬ光源用色補正フィルタ、照明装置及びディスプレイ装置に関する。
【背景技術】
【０００２】
近年、照明装置やディスプレイ装置に用いられる白色光源として、有機ＥＬ（エレクトロルミネッセンス）素子が注目されている。有機ＥＬ素子を用いて白色光を得るための方式としては、Ｒ（赤）、Ｇ（緑）、Ｂ（青）のそれぞれの光を発する発光層を独立させて並べて白色光を得る方式のものや、青色光を発する青色有機ＥＬ素子を用いて、青色光を赤色蛍光材料及び緑色蛍光材料に吸収させて赤色光及び緑色光に変換させ、混色により白色光を得る方式のものがある。
【０００３】
図６は、青色有機ＥＬ素子を用いて白色光を得る方式を示す模式図である。
図６に示す方式では、基板１１０の上に陽極１２０（ＩＴＯ等の透明電極）が設けられ、その上に青色発光層１００（１００ａ、１００ｂ、１００ｃ）、陰極１３０（Ａｌ等）が設けられる。
青色発光層１００ａから発せられた青色光は、赤色蛍光材料１６０に吸収されて赤色光に変換され、青色発光層１００ｂから発せられた青色光は緑色蛍光材料１５０に吸収されて緑色光に変換される。そして、赤色光、緑色光が青色発光層１００ｃから発せられた青色光と混色されて白色光となる。
特許文献１には、青色有機ＥＬ素子に使用されるカラーフィルムが開示されている。このフィルムを用いると青色色純度を向上させることができ、かつ、輝度の低下が小さいとされている。このカラーフィルムは図６において１４０で示す位置に配置されるものと考えられる。
【０００４】
また、白色光を得る別の方法として、有機ＥＬ素子の発光層内に複数種類の蛍光材料をドープして混色により白色光を得る方法がある。
この場合、有機ＥＬ素子自体から白色光が発せられるので、このような有機ＥＬ素子は白色有機ＥＬ素子ということができる。
【先行技術文献】
【特許文献】
【０００５】
【特許文献１】特開２０１１−２３３２２号公報
【発明の概要】
【発明が解決しようとする課題】
【０００６】
人工光源からの光を用いた場合の物の見え方が、基準光を用いた場合の物の見え方とどれぐらい近いかを示す指標に演色性があり、平均演色評価数（Ｒａ）という指数が知られている。Ｒａ値が高いほど基準光に近い光とされる。
【０００７】
白色有機ＥＬ素子を用いて得られる白色光のスペクトルには、５９０ｎｍ付近の領域にオレンジ色を示す光が含まれており、この領域の光の発光強度が高いと演色性が低下するということがある。
【０００８】
そこで、白色光の演色性を向上させることのできる手法が求められていたが、特許文献１に開示された技術は、青色有機ＥＬ素子から発せられた青色光の青色色純度を向上させることにしか着目しておらず、白色有機ＥＬ素子から得られた白色光の演色性を向上させることについて着目したものではなかった。
そのため、白色有機ＥＬ素子を光源とする装置に対して、演色性を向上させることのできる手法が求められていた。
【０００９】
本発明は、上記のような課題を解決するためになされたものであり、白色有機ＥＬ素子を光源とする装置に用いられる、白色光の演色性を高めるための白色有機ＥＬ光源用色補正フィルタを提供することを目的とする。
【課題を解決するための手段】
【００１０】
本発明者らは、白色有機ＥＬ素子を光源とする白色光の演色性を高めるための色補正フィルタに用いられる色素の構造について検討したところ、テトラアザポルフィリン化合物が好ましい可視光吸収特性を示すことを見出した。
本発明者らは、上記知見から白色有機ＥＬ素子の発光スペクトルに対して最適な色補正フィルタを設計する指針を得て、本発明に想到した。
【００１１】
すなわち、本発明の白色有機ＥＬ光源用色補正フィルタは、
白色有機ＥＬ素子を光源とする装置に用いられる色補正フィルタであって、
下記一般式（１）で示される構造のテトラアザポルフィリン化合物を少なくとも１種含むことを特徴とする。
【化１】
2014130763.tif 000002
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【００１２】
上記構造のテトラアザポルフィリン化合物は、白色有機ＥＬ素子から発せられる白色光のスペクトルにおいて５９０ｎｍ付近の領域に存在するオレンジ色を示す光を吸収する特性を有している。そのため、上記テトラアザポルフィリン化合物を含む色補正フィルタを用いることによって、白色有機ＥＬ素子からの白色光の演色性を高めることができる。
【００１３】
本発明の白色有機ＥＬ光源用色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、それぞれ独立して、置換若しくは無置換のアリール基であることが望ましい。
【００１４】
本発明の白色有機ＥＬ光源用色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子以外の置換基を少なくとも１つ有するフェニル基であることがより望ましく、上記フェニル基の２位、４位及び６位のうちの少なくとも１つが、それぞれ独立して、フッ素原子、塩素原子、臭素原子、メチル基又は３フッ化メチル基で置換されてなることがより望ましい。
【００１５】
本発明の白色有機ＥＬ光源用色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子の一部又は全部がハロゲンで置換されたアルコキシ基であることが望ましい。
【００１６】
本発明の白色有機ＥＬ光源用色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、炭素数１〜６のアルキル基であることが望ましい。
【００１７】
本発明の白色有機ＥＬ光源用色補正フィルタにおいて、上記一般式（１）中、Ｚ１とＺ２、Ｚ３とＺ４、Ｚ５とＺ６及びＺ７とＺ８の２つの置換基のうちいずれか一方の置換基は、ｔ−ブチル基又はシクロヘキシル基であることがより望ましい。
【００１８】
本発明の白色有機ＥＬ光源用色補正フィルタにおいては、上記ＭがＣｕ、Ｐｄ、Ｎｉ又はＣｏであることが望ましい。
【００１９】
本発明の白色有機ＥＬ光源用色補正フィルタにおいて、上記白色有機ＥＬ素子は、少なくとも２色の発光により白色光を得る方式に用いられる白色有機ＥＬ素子であることが望ましい。
【００２０】
本発明の白色有機ＥＬ光源用色補正フィルタにおいては、上記一般式（１）で示される構造のテトラアザポルフィリン化合物の吸収極大波長が５７０〜６２０ｎｍであることが望ましい。
【００２１】
本発明の白色有機ＥＬ光源用色補正フィルタは、白色有機ＥＬ素子を光源とする照明装置に用いられることが望ましい。
【００２２】
本発明の白色有機ＥＬ光源用色補正フィルタは、白色有機ＥＬ素子を光源とするディスプレイ装置に用いられることが望ましい。
【００２３】
本発明の照明装置は、本発明の白色有機ＥＬ光源用色補正フィルタを備えることを特徴とする。
【００２４】
本発明のディスプレイ装置は、本発明の白色有機ＥＬ光源用色補正フィルタを備えることを特徴とする。
【発明の効果】
【００２５】
本発明の白色有機ＥＬ光源用色補正フィルタは、白色有機ＥＬ素子を光源とする白色光の演色性を高めるために適した構造の色素を含んでいるため、白色有機ＥＬ素子からの白色光の演色性を高めることができる。
また、本発明の照明装置は演色性の高い光を発する照明装置とすることができる。
また、本発明のディスプレイ装置は色再現性が高いディスプレイ装置とすることができる。
【図面の簡単な説明】
【００２６】
【図１】図１は、本発明の白色有機ＥＬ光源用色補正フィルタの使用例を示す模式図である。
【図２】図２は、実施例２及び比較例１において得られる白色有機ＥＬ光源Ａからの分光スペクトルの比較である。
【図３】図３は、実施例５及び比較例１において得られる白色有機ＥＬ光源Ａからの分光スペクトルの比較である。
【図４】図４は、実施例８及び比較例２において得られる白色有機ＥＬ光源Ｂからの分光スペクトルの比較である。
【図５】図５は、実施例１１及び比較例２において得られる白色有機ＥＬ光源Ｂからの分光スペクトルの比較である。
【図６】図６は、青色有機ＥＬ素子を用いて白色光を得る方式を示す模式図である。
【発明を実施するための形態】
【００２７】
本発明の白色有機ＥＬ光源用色補正フィルタは、
白色有機ＥＬ素子を光源とする装置に用いられる色補正フィルタであって、
下記一般式（１）で示される構造のテトラアザポルフィリン化合物を少なくとも１種含むことを特徴とする。
【化２】
2014130763.tif 000003
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【００２８】
上記一般式（１）で表されるテトラアザポルフィリン化合物には、４種の異性体が存在する。
例えば、Ｚ１とＺ２、Ｚ３とＺ４、Ｚ５とＺ６及びＺ７とＺ８の２つの置換基のうち、いずれか一方の置換基が２位に置換基Ｘを有するフェニル基であり、他方の置換基がＲで示すアルキル基である場合、下記式（２）〜（５）で示す４種の異性体が存在することになる。
上記一般式（１）は、Ｚ１とＺ２、Ｚ３とＺ４、Ｚ５とＺ６及びＺ７とＺ８の２つの置換基の位置関係が異なる４種類の異性体を全て含むことを意味している。また、本発明の白色有機ＥＬ光源用色補正フィルタにはこれらの異性体のうち１つのみが含まれていてもよく、複数種類が混合物として含まれていてもよい。
【００２９】
【化３】
2014130763.tif 000004
【化４】
2014130763.tif 000005
【化５】
2014130763.tif 000006
【化６】
2014130763.tif 000007
【００３０】
一般式（１）において、Ｚ１とＺ２、Ｚ３とＺ４、Ｚ５とＺ６及びＺ７とＺ８の２つの置換基はそれぞれ互いに異なる。例えば、式（２）〜（５）に示すように、Ｚ１が２位に置換基Ｘを有するフェニル基であり、Ｚ２がＲで示すアルキル基である場合、Ｚ３とＺ４の関係も同様であり、Ｚ３とＺ４のうちの一方の置換基が２位に置換基Ｘを有するフェニル基であり、他方の置換基がＲで示すアルキル基である。
Ｚ５とＺ６の関係も同様であり、Ｚ５とＺ６のうちの一方の置換基が２位に置換基Ｘを有するフェニル基であり、他方の置換基がＲで示すアルキル基である。
Ｚ７とＺ８の関係も同様であり、Ｚ７とＺ８のうちの一方の置換基が２位に置換基Ｘを有するフェニル基であり、他方の置換基がＲで示すアルキル基である。
【００３１】
Ｚ１〜Ｚ８の例として、直鎖、分岐又は環状のアルキル基としては、それぞれ独立して、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−メチルブチル基、１−メチルブチル基、ｎｅｏ−ペンチル基、１，２−ジメチルプロピル基、１，１−ジメチルプロピル基、シクロペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，１，２−トリメチルプロピル基、１−エチル−２−メチルプロピル基、シクロヘキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｔ−オクチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプタデシル基、２，６−ジメチルヘプタデシル基、２，４−ジメチルヘプタデシル基、２，２，５，５−テトラメチルヘキシル基、１−シクロ−ペンチル−２，２−ジメチルプロピル基、１−シクロ−ペンチル−２，２−ジメチルプロピル基、１−シクロ−ヘキシル−２，２−ジメチルプロピル基等が挙げられる。これらの中でも、炭素数１〜６のアルキル基が望ましく、ｔ−ブチル基又はシクロヘキシル基がより望ましい。
また、Ｚ１〜Ｚ８は水素原子であってもよい。
【００３２】
Ｚ１〜Ｚ８の例として、直鎖、分岐若しくは環状のアルコキシ基としては、メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔ−ブトキシ基、ｎ−ペントキシ基、ｉｓｏ−ペントキシ基、ｎｅｏ−ペントキシ基、ｎ−ヘキシルオキシ基、ｎ−シクロヘキシルオキシ基、ｎ−ドデシルオキシ基等が挙げられる。
【００３３】
Ｚ１〜Ｚ８の例として、置換又は無置換のアリール基としては、フェニル基、ニトロフェニル基、シアノフェニル基、ヒドロキシフェニル基、メチルフェニル基、ジメチルフェニル基、トリメチルフェニル基、フルオロフェニル基、クロロフェニル基、ブロモフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、フルオロナフチル基、クロロナフチル基、ブロモナフチル基、トリフルオロメチルナフチル基等のアリール基が挙げられる。
また、置換アリール基は、水素原子以外の置換基を少なくとも１つ有するフェニル基であることが望ましく、フェニル基の２位〜６位のうちの複数箇所が水素原子以外の置換基で置換されていてもよい。
特に、フェニル基の２位、４位及び６位のうちの少なくとも１つが、それぞれ独立して、フッ素原子、塩素原子、臭素原子、メチル基又は３フッ化メチル基（トリフルオロメチル基）で置換されてなるものが望ましい。
具体的な例としては、２−フルオロフェニル基、３−フルオロフェニル基、４−フルオロフェニル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，４，６−トリフルオロフェニル基、２，３，５，６−テトラフルオロフェニル基、２，３，４，５，６−ペンタフルオロフェニル基、
２−クロロフェニル基、３−クロロフェニル基、４−クロロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，４，６−トリクロロフェニル基、２，３，５，６−テトラクロロフェニル基、２，３，４，５，６−ペンタクロロフェニル基、
２−ブロモフェニル基、３−ブロモフェニル基、４−ブロモフェニル基、２，３−ジブロモフェニル基、２，４−ジブロモフェニル基、２，５−ジブロモフェニル基、２，６−ジブロモフェニル基、３，４−ジブロモフェニル基、３，５−ジブロモフェニル基、２，４，６−トリブロモフェニル基、２，３，５，６−テトラブロモフェニル基、２，３，４，５，６−ペンタブロモフェニル基、
２−メチルフェニル基、３−メチルフェニル基、４−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２，４，６−トリメチルフェニル基、２，３，５，６−テトラメチルフェニル基、２，３，４，５，６−ペンタメチルフェニル基、
２−トリフルオロメチルフェニル基、３−トリフルオロメチルフェニル基、４−トリフルオロメチルフェニル基、２，３−ジトリフルオロメチルフェニル基、２，４−ジトリフルオロメチルフェニル基、２，５−ジトリフルオロメチルフェニル基、２，６−ジトリフルオロメチルフェニル基、３，４−ジトリフルオロメチルフェニル基、３，５−ジトリフルオロメチルフェニル基、２，４，６−トリトリフルオロメチルフェニル基、２，３，５，６−テトラトリフルオロメチルフェニル基、２，３，４，５，６−ペンタトリフルオロメチルフェニル基、等が挙げられる。
そして、これらの中でも、フェニル基、２−フルオロフェニル基、４−フルオロフェニル基、２，４−ジフルオロフェニル基、２，６−ジフルオロフェニル基、２−クロロフェニル基、４−クロロフェニル基、２，４−ジクロロフェニル基、２，６−ジクロロフェニル基、２−ブロモフェニル基、４−ブロモフェニル基、２，４−ジブロモフェニル基、２，６−ジブロモフェニル基、２−メチルフェニル基、４−メチルフェニル基、２，４−ジメチルフェニル基、２，６−ジメチルフェニル基、２−トリフルオロメチルフェニル基、４−トリフルオロメチルフェニル基、２，４−ジトリフルオロメチルフェニル基、２，６−ジトリフルオロメチルフェニル基が望ましい。
【００３４】
Ｚ１〜Ｚ８の例として、置換又は無置換のヘテロアリール基としては、ピロリル基、チエニル基、フラニル基、オキサゾリル基、イソオキサゾリル基、オキサジアゾリル基、イミダゾリル基、ベンゾオキサゾリル基、ベンゾチアゾリル基、ベンゾイミダゾリル基、ベンゾフラニル基、インドリル基等のヘテロアリール基等、あるいは上記ヘテロアリール基にハロゲン原子を含むハロゲノヘテロアリール基等が挙げられる。
【００３５】
Ｚ１〜Ｚ８の例としては、上記アルキル基及び上記アルコキシ基の水素原子の一部又は全部がハロゲンで置換されているものも挙げられる。
アルキル基の水素原子の一部又は全部がハロゲンで置換されているものの例としては、クロロメチル基、ジクロロメチル基、フルオロメチル基、トリフルオロメチル基、ペンタフルオロエチル基、ノナフルオロブチル基等が挙げられる。
アルコキシ基の水素原子の一部又は全部がハロゲンで置換されているものの例としては、フルオロメトキシ基、ジフルオロメトキシ基、トリフルオロメトキシ基、１，１，２，２，２−ペンタフルオロエトキシ基、１，１，２，２−テトラフルオロエトキシ基、１，１，２−トリフルオロエトキシ基、１，２，２−トリフルオロエトキシ基、２，２，２−トリフルオロエトキシ基、２，２−ジフルオロエトキシ基、１，２−ジフルオロエトキシ基、１，１−ジフルオロエトキシ基、２−フルオロエトキシ基、１−フルオロエトキシ基、２，２，３，３−テトラフルオロ−１−プロポキシ基、２，２，３，３，３−ペンタフルオロ−１−プロポキシ基、２，２，３，３，４，４，４−ヘプタフルオロ−１−ブトキシ基、２，２，３，４，４，４−ヘキサフルオロ−１−ブトキシ基、２，２，３，３，４，４，５，５−オクタフルオロ−１−ペンチルオキシ基、３，３，４，４，５，５，６，６，６−ノナフルオロ−１−ヘキシルオキシ基、４，４，５，５，６，６，７，７，７−ノナフルオロ−１−ヘプチルオキシ基、２，２，３，３，４，４，５，５，６，６，７，７−ドデカフルオロ−１−ヘプチルオキシ基、７，７，８，８，８−ペンタフルオロ−１−オクチルオキシ基、３，３，４，４，５，５，６，６，７，７，８，８，８−トリデカフルオロ−１−オクチルオキシ基、２，２，３，３，４，４，５，５，６，６，７，７，８，８，９，９，−ヘキサデカフルオロ−１−ノニルオキシ基、４，４，５，５，６，６，７，７，８，８，９，９，９−トリデカフルオロ−１−ノニルオキシ基、７，７，８，８，９，９，１０，１０，１０−ノナフルオロ−１−ノニルオキシ基、３，３，４，４，５，５，６，６，７，７，８，８，９，９，１０，１０，１０−ヘプタデカフルオロ−１−デシルオキシ基、４，４，５，５，６，６，７，７，８，８，９，９，１０，１０，１０−ペンタデカフルオロ−１−デシルオキシ基、７，７，８，８，９，９，１０，１０，１１，１１，１２，１２，１２−トリデカフルオロ−１−ドデシルオキシ基、３，３，４，４，５，５，６，６，７，７，８，８，９，９，１０，１０，１１，１１，１２，１２，１２−ヘニコサフルオロ−１−ドデシルオキシ基、７，７，８，８，９，９，１０，１０，１１，１１，１２，１２，１３，１３，１４，１４，１４−ヘプタデカフルオロ−１−テトラデシルオキシ基、１Ｈ，１Ｈ，２，５−ビス（トリフルオロメチル）−３，６−ジオキサウンデカフルオロ−１−ノニルオキシ基、６−（パーフルオロ−１−メチルエチル）−１−ヘキシルオキシ基、２−（パーフルオロ−１−メチルブチル）−１−エトキシ基、２−（パーフルオロ−３−メチルブチル）エトキシ基、２−（パーフルオロ−７−メチルオクチル）エトキシ基、２Ｈ−ヘキサフルオロ−２−プロポキシ基、２，２−ビス（トリフルオロメチル）−１−プロポキシ基等が挙げられる。
【００３６】
一般式（１）において、Ｚ１とＺ２、Ｚ３とＺ４、Ｚ５とＺ６及びＺ７とＺ８の２つの置換基のうち、一方の置換基は、置換若しくは無置換のアリール基であることが望ましい。この場合、Ｚ１とＺ２、Ｚ３とＺ４、Ｚ５とＺ６及びＺ７とＺ８の２つの置換基のうち、一方の置換基は、それぞれ独立して、水素原子以外の置換基を少なくとも１つ有するフェニル基であり、上記フェニル基の２位、４位及び６位のうちの少なくとも１つが、それぞれ独立して、フッ素原子、塩素原子、臭素原子、メチル基又は３フッ化メチル基で置換されてなることがより望ましい。
また、一般式（１）において、Ｚ１とＺ２、Ｚ３とＺ４、Ｚ５とＺ６及びＺ７とＺ８の２つの置換基のうち、一方の置換基は、それぞれ独立して、水素原子の一部又は全部がハロゲンで置換されたアルコキシ基であることも望ましい。
【００３７】
一般式（１）において、Ｚ１とＺ２、Ｚ３とＺ４、Ｚ５とＺ６及びＺ７とＺ８の２つの置換基のうち、他方の置換基は、炭素数１〜６のアルキル基であることが望ましく、ｔ−ブチル基又はシクロヘキシル基であることがより望ましい。
【００３８】
これらの中では、一般式（１）において、Ｚ１とＺ２、Ｚ３とＺ４、Ｚ５とＺ６及びＺ７とＺ８の２つの置換基のうち、一方の置換基が、置換若しくは無置換のアリール基であり、他方の置換基が、炭素数１〜６のアルキル基である組み合わせが望ましい。また、一方の置換基が、それぞれ独立して、水素原子以外の置換基を少なくとも１つ有するフェニル基であり、上記フェニル基の２位、４位及び６位のうちの少なくとも１つが、それぞれ独立して、フッ素原子、塩素原子、臭素原子、メチル基又は３フッ化メチル基で置換されてなり、他方の置換基が、ｔ−ブチル基又はシクロヘキシル基である組み合わせがより望ましい。
また、一方の置換基が、水素原子の一部又は全部がハロゲンで置換されたアルコキシ基であり、他方の置換基が、炭素数１〜６のアルキル基である組み合わせも望ましい。
【００３９】
一般式（１）におけるＭは２個の水素原子、２価の金属原子、３価若しくは４価の置換金属原子、又は、オキシ金属である。
Ｍで示される２価の金属原子の例としては、Ｃｕ，Ｚｎ，Ｆｅ，Ｃｏ，Ｎｉ，Ｒｕ，Ｒｈ，Ｐｄ，Ｐｔ，Ｍｎ，Ｓｎ，Ｍｇ，Ｈｇ，Ｃｄ，Ｂａ，Ｔｉ，Ｂｅ，Ｃａ等が挙げられる。
３価の置換金属原子の例としては、Ａｌ−Ｆ，Ａｌ−Ｃｌ，Ａｌ−Ｂｒ，Ａｌ−Ｉ，Ａｌ（ＯＨ），Ａｌ（ＯＡ）［但し、Ａはアルキル基、フェニル基、ナフチル基、トリアルキルシリル基、ジアルキルアルコキシシリル基及びその誘導体を表す］，Ｇａ−Ｆ，Ｇａ−Ｃｌ，Ｇａ−Ｂｒ，Ｇａ−Ｉ，Ｉｎ−Ｆ，ＩｎＣｌ，Ｉｎ−Ｂｒ，Ｉｎ−Ｉ，Ｔｌ−Ｆ，Ｔｌ−Ｃｌ，Ｔｌ−Ｂｒ，Ｔｌ−Ｉ，Ａｌ−Ｃ６Ｈ５，Ａｌ−Ｃ６Ｈ４（ＣＨ３），Ｉｎ−Ｃ６Ｈ５，Ｉｎ−Ｃ６Ｈ４（ＣＨ３），Ｍｎ（ＯＨ），Ｍｎ（ＯＣ６Ｈ５），Ｍｎ［ＯＳｉ（ＣＨ３）３］，Ｆｅ−Ｃｌ，Ｒｕ−Ｃｌ等が挙げられる。
４価の置換金属原子の例としては、ＣｒＣｌ２，ＳｉＦ２，ＳｉＣｌ２，ＳｉＢｒ２，ＳｉＩ２，ＳｎＦ２，ＳｎＣｌ２，ＳｎＢｒ２，ＺｒＣｌ２，ＧｅＦ２，ＧｅＣｌ２，ＧｅＢｒ２，ＧｅＩ２，ＴｉＦ２，ＴｉＣｌ２，ＴｉＢｒ２，Ｓｉ（ＯＨ）２，Ｓｎ（ＯＨ）２，Ｇｅ（ＯＨ）２，Ｚｒ（ＯＨ）２，Ｍｎ（ＯＨ）２，ＴｉＡ２，ＣｒＡ２，ＳｉＡ２，ＳｎＡ２，ＧｅＡ２［但し、Ａはアルキル基、フェニル基、ナフチル基及びその誘導体を表す］、Ｓｉ（ＯＡ）２，Ｓｎ（ＯＡ）２、Ｇｅ（ＯＡ）２、Ｔｉ（ＯＡ）２，Ｃｒ（ＯＡ）２［但し、Ａはアルキル基、フェニル基、ナフチル基、トリアルキルシリル基、ジアルキルアルコキシシリル基及びその誘導体を表す］、Ｓｉ（ＳＡ）２、Ｓｎ（ＳＡ）２，Ｇｅ（ＳＡ）２［但し、Ａはアルキル基、フェニル基、ナフチル基及びその誘導体を表す］等が挙げられる。
オキシ金属の例としては、ＶＯ，ＭｎＯ，ＴｉＯ等が挙げられる。
ＭとしてはＣｕ、Ｐｄ、Ｎｉ又はＣｏが望ましい。
【００４０】
本発明の白色有機ＥＬ光源用色補正フィルタに含まれる、一般式（１）で表されるテトラアザポルフィリン化合物は、５９０ｎｍ付近のオレンジ色を示す光を吸収する化合物であるが、その吸収極大波長（λｍａｘ）が５７０〜６２０ｎｍであることが望ましい。
テトラアザポルフィリン化合物の吸収極大波長は、テトラアザポルフィリン化合物の中心金属Ｍや置換基を変更することによって変化させることができる。
また、吸収極大波長のより望ましい上限値は６１５ｎｍであり、さらに望ましい上限値は６００ｎｍである。また、吸収極大波長の望ましい下限値は５７０ｎｍであり、より望ましい下限値は５７５ｎｍである。
吸収極大波長は分光光度計により測定することができる。
【００４１】
本発明の白色有機ＥＬ光源用色補正フィルタに含まれる、一般式（１）で表されるテトラアザポルフィリン化合物は、下記一般式（６）で示される１，２−ジシアノエチレン化合物のシス体を環化することによって得られる。
【化７】
2014130763.tif 000008
（式（６）中、Ｚ１及びＺ２は、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２は互いに異なる。）
【００４２】
一般式（６）に示す１，２−ジシアノエチレン化合物のシス体４モルを環化することによって、一般式（１）に示すテトラアザポルフィリン化合物１モルが得られる。
環化反応は、一般式（６）に示す１，２−ジシアノエチレン化合物のシス体と金属又は金属誘導体とをアルコール系溶媒中で有機塩基共存下で加熱反応することによって行うことができる。
環化反応によって得られる一般式（１）に示すテトラアザポルフィリン化合物は、通常、Ｚ１とＺ２、Ｚ３とＺ４、Ｚ５とＺ６及びＺ７とＺ８の２つの置換基の位置関係が異なる４種類の異性体の混合物となる。
【００４３】
本発明の白色有機ＥＬ光源用色補正フィルタは、一般式（１）に示すテトラアザポルフィリン化合物を含有し、白色有機ＥＬ光源と視認者との間に配置されるものであればよく、その形態、配置場所は特に限定されるものではない。
例えば、一般式（１）に示すテトラアザポルフィリン化合物及びバインダー樹脂とを含む色補正コーティング層、一般式（１）に示すテトラアザポルフィリン化合物及び粘着剤とを含む色補正粘着剤層、透明樹脂フィルムの上に一般式（１）に示すテトラアザポルフィリン化合物及びバインダー樹脂とを含む色補正コーティング層が塗布された色補正フィルム（以下、色補正フィルムＡ）、透明樹脂フィルムの粘着剤層に一般式（１）に示すテトラアザポルフィリン化合物が含まれる色補正フィルム（以下、色補正フィルムＢ）、透明樹脂フィルムに一般式（１）に示すテトラアザポルフィリン化合物が含まれる色補正フィルム（以下、色補正フィルムＣ）等の形態が挙げられる。
以後、「色補正フィルム」という場合は、特に区別しない限り上記色補正フィルムＡ、Ｂ、Ｃの全てを指すものとする。また、一般式（１）に示すテトラアザポルフィリン化合物が透明樹脂フィルム上のコーティング層、粘着剤層及び透明樹脂フィルムのうちの複数の箇所に含まれたフィルムも「色補正フィルム」に含まれるものとする。
【００４４】
上記バインダー樹脂としては、特に限定されるものではないが、（メタ）アクリル系樹脂（ＰＭＭＡ等）、ポリアミド系樹脂、ポリウレタン系樹脂、ポリオレフィン系樹脂、ポリカーボネート樹脂等の樹脂が挙げられる。
また、粘着剤としては、特に限定されるものではないが、アクリル系、ポリエステル系、ポリアミド系、ポリウレタン系、ポリオレフィン系、ポリカーボネート系、ゴム系又はシリコン樹脂系等の粘着剤が挙げられる。これらの中ではアクリル系粘着剤、シリコン樹脂系粘着剤が望ましい。
また、透明樹脂フィルムとしては、透明性を有する各種のプラスチック材料が挙げられる。例えば、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。
【００４５】
また、本発明の白色有機ＥＬ光源用色補正フィルタには、さらにその他の添加剤が含まれていてもよい。例えば、近赤外線吸収色素、紫外線吸収剤、帯電防止剤、酸化防止剤、分散剤、難燃剤、滑材、可塑剤等の添加剤が挙げられる。
【００４６】
図１は、本発明の白色有機ＥＬ光源用色補正フィルタの使用例を示す模式図である。
図１には白色有機ＥＬ素子を備えた白色有機ＥＬ光源が示されている。
図１に示す白色有機ＥＬ光源では、透明基板２０の上に陽極３０（ＩＴＯ等の透明電極）が設けられ、その上に白色発光層１０、陰極４０（Ａｌ等）が設けられる。
白色発光層には、補色となる少なくとも２種類の蛍光材料が含まれており、少なくとも２色の発光により白色光を得ることのできる方式であることが望ましい。
蛍光材料の組み合わせとしては青色蛍光材料及び黄色蛍光材料の組み合わせ、青色蛍光材料、赤色蛍光材料及び緑色蛍光材料の組み合わせ等が挙げられる。
図１には、白色有機ＥＬ光源用色補正フィルタ１を設ける位置の例を示しており、白色有機ＥＬ光源用色補正フィルタ１は、透明基板２０の陽極３０が設けられる面とは反対の面に設けられている。白色有機ＥＬ光源用色補正フィルタ１は、白色有機ＥＬ光源から発せられる白色光に含まれる特定波長の光を吸収して、白色光の演色性を向上させることに寄与する。
【００４７】
本発明の白色有機ＥＬ光源用色補正フィルタは、白色有機ＥＬ素子を光源とする照明装置に用いられる色補正フィルタとすることができる。
この場合、白色有機ＥＬ光源用色補正フィルタの設置位置は、白色有機ＥＬ光源と視認者との間に配置されるものであれば特に限定されるものではない。例えば、電球型白色有機ＥＬ照明、直管型白色有機ＥＬ素子照明等の照明装置の最も外側にある筐体（ガラス、プラスチック等）の外側表面又は内側表面に塗布された上記色補正コーティング層であってもよく、上記筐体の外側表面又は内側表面に貼り付けられた上記色補正フィルムであってもよい。
なお、筐体とは光が出る部位であり、カバー、フード等とも呼ばれる。
また、筐体自身に一般式（１）に示すテトラアザポルフィリン化合物が含まれている形態であってもよい。この場合、筐体の材質としては、例えば、ポリエチレンテレフタレート、トリアセチルセルロース、ポリカーボネート等の透明高分子成形体が挙げられる。
また、白色有機ＥＬ光源は面発光光源であるため、図１に示すように白色有機ＥＬ光源の透明基板に塗布された上記色補正コーティング層であってもよく、白色有機ＥＬ光源の透明基板に貼り付けられた上記色補正フィルムであってもよい。
【００４８】
本発明の白色有機ＥＬ光源用色補正フィルタは、白色有機ＥＬ素子を光源とするディスプレイ装置に用いられる色補正フィルタとすることができる。
この場合、色補正フィルタの設置位置は、バックライトとしての白色有機ＥＬ光源と視認者との間に配置されるものであれば特に限定されるものではない。
例えば、ディスプレイ装置のガラス板、カラーフィルタ等に塗布された上記色補正コーティング層又は色補正粘着剤層であってもよく、ディスプレイ装置のガラス板、カラーフィルタ等の表面に貼り付けられた上記色補正フィルムであってもよい。
また、ディスプレイ装置内に設けられる板状の透明高分子成形体の表面に塗布された上記色補正コーティング層又は色補正粘着剤層であってもよく、上記透明高分子成形体の表面に貼り付けられた上記色補正フィルムであってもよい。また、板状の透明高分子成形体自身に一般式（１）に示すテトラアザポルフィリン化合物が含まれている形態であってもよい。上記透明高分子成形体としては、ポリエチレンテレフタレート、トリアセチルセルロース、ポリカーボネート等が挙げられる。
色補正フィルタの位置は、ガラス板や透明高分子成形体の表裏のうち、白色有機ＥＬ光源側であってもよく、視認者側であってもよい。
また、白色有機ＥＬ光源は面発光光源であるため、図１に示すように白色有機ＥＬ光源の透明基板に塗布された上記色補正コーティング層であってもよく、白色有機ＥＬ光源の透明基板に貼り付けられた上記色補正フィルムであってもよい。
【００４９】
一般式（１）に示すテトラアザポルフィリン化合物とバインダー樹脂を混合して色補正コーティング層を設ける場合、テトラアザポルフィリン化合物の配合量は、バインダー樹脂１００重量部に対して０．０１〜１０重量部であることが望ましい。
また、一般式（１）に示すテトラアザポルフィリン化合物と粘着剤を混合して色補正粘着剤層を設ける場合、テトラアザポルフィリン化合物の配合量は、粘着剤１００重量部に対して０．０１〜１０重量部であることが望ましい。
色補正コーティング層及び色補正粘着剤層を透明樹脂フィルム等（筐体、ガラス板、カラーフィルタ、透明高分子成形体等をも含む）や白色有機ＥＬ光源の透明基板に塗布する場合、テトラアザポルフィリン化合物とバインダー樹脂及び／又は粘着剤、並びに、必要に応じてその他の添加剤を含む組成物を溶剤に溶解及び／又は分散させて塗工液を調製し、スピンコート、スプレー、バーコート、フローコート、グラビアコート、ロールコート、ブレードコート、ダイコーター等の公知の塗布方法により塗工する方法を用いることができる。
【００５０】
また、透明樹脂フィルムや透明高分子成形体中に一般式（１）に示すテトラアザポルフィリン化合物が含まれている色補正フィルタを製造する場合、透明樹脂フィルムや透明高分子成形体の成形時に、樹脂中にテトラアザポルフィリン化合物及び必要に応じてその他の添加剤を配合しておき、透明樹脂フィルムの成形及び透明高分子成形体の成形を行えばよい。
透明樹脂フィルムや透明高分子成形体中に一般式（１）に示すテトラアザポルフィリン化合物が含まれている色補正フィルタを製造する場合、テトラアザポルフィリン化合物の配合量は、樹脂１００重量部に対して０．０００１〜１重量部であることが望ましい。
【００５１】
本発明の照明装置は、本発明の白色有機ＥＬ光源用色補正フィルタを備えることを特徴とする。
照明装置としては、白色有機ＥＬ素子を光源として用いる電球型照明、直管型照明、シーリングライト、スポットライト、ダウンライト、投光灯、街路灯、デスクライト等が挙げられる。
上述したように、照明装置において色補正フィルタの設置位置は、白色有機ＥＬ光源と視認者との間に配置されるものであれば特に限定されるものではない。
また、照明装置の白色の種類は特に限定されるものではなく、電球色（色温度２６００〜３２５０Ｋ）、温白色（色温度３２５０〜３８００Ｋ）、白色（色温度３８００〜４５００Ｋ）、昼白色（色温度４６００〜５５００Ｋ）、昼光色（色温度５７００〜７１００Ｋ）といった色の照明装置が使用される。
上記色温度の区分はＪＩＳ  Ｚ  ９１１２の基準に拠っている。
【００５２】
本発明のディスプレイ装置は、本発明の白色有機ＥＬ光源用色補正フィルタを備えることを特徴とする。また、ディスプレイ装置としては、白色有機ＥＬ素子を光源とする液晶表示装置（反射型、透過型等を含む）が挙げられる。上述したように、ディスプレイ装置において色補正フィルタの設置位置は、白色有機ＥＬ光源と視認者との間に配置されるものであれば特に限定されるものではない。
【実施例】
【００５３】
以下に本発明をより具体的に説明する実施例を示すが、本発明はこれらの実施例に限定されるものではない。
【００５４】
（実施例１）
（１）白色有機ＥＬ光源用色補正フィルタの製造
バインダー樹脂としてのポリメチルメタクリレート（以下、ＰＭＭＡ）７．５ｇ、クロロベンゼン１５．３ｇ、トルエン６ｇ、酢酸エチル６．３ｇ及びアセトン５．５ｇを混合し、ＰＭＭＡ調製液を得た。この調製液１ｇをトルエン１ｇで希釈した溶液に、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２−フルオロフェニル基（式（７）で示す置換基Ａ）であり、ＭがＰｄであるテトラアザポルフィリン化合物５ｍｇを溶解させ、得られた溶液を無色透明のガラス板上にスピンコートし、乾燥してテトラアザポルフィリン化合物を含む色補正コーティング層としての白色有機ＥＬ光源用色補正フィルタを製造した。この色補正フィルタ名を色補正フィルタ１とする。
【化８】
2014130763.tif 000009
【００５５】
（２）白色有機ＥＬ光源に対する評価
得られた色補正フィルタ１を使用して演色性評価を実施した。
（白色有機ＥＬ光源の作製）
インジウム・スズ酸化物（ＩＴＯ）透明導電膜を堆積したガラス基板上に、ポリ（３，４−エチレンジオキシチオフェン）：ポリ（スチレンスルホナート）（Ｈｅｒａｅｕｓ社）をスピンコート法により塗布した。次いで、ポリビニルカルバゾール（ＳＩＧＭＡ−ＡＬＤＲＩＣＨ社製）、青色蛍光色素（山田化学工業製Ｂｌｕｅ−０１）、黄色蛍光色素（山田化学工業製Ｙｅｌｌｏｗ−０１）、２−（４−ｔｅｒｔ−ブチルフェニル）−５−（４−ビフェニリル）−１，３，４−オキサジアゾール（東京化成製）を含む溶液を、スピンコート法により塗布し、真空蒸着法によりフッ化セシウムとアルミニウムを順次蒸着し白色有機ＥＬ光源Ａを作製した。
【００５６】
（色補正フィルタの評価）
色補正フィルタ１と白色有機ＥＬ光源Ａを組み合わせて、白色有機ＥＬ素子光源Ａから出射された光を白色有機ＥＬ光源用色補正フィルタ１に透過させ、白色有機ＥＬ光源用色補正フィルタ１を透過した光の演色評価数及び色温度を評価した。
演色評価数については、ＪＩＳ  Ｚ  ８７２６の規格に準拠して評価した。
色温度は、ＪＩＳ  Ｚ  ８７２５の規格に準拠して評価した。
演色評価数、色温度の測定は大塚電子製ＭＣＰＤ−９８００を用いて行った。
評価結果を表１に示した。
また、色補正フィルタ１の吸収極大波長（λｍａｘ）を日本分光製分光光度計Ｖ−５７０により測定した結果も表１に示した。
【００５７】
【表１】
2014130763.tif 000010
【００５８】
表１の実施例１の欄においては、Ｚ１の欄にｔＢｕ、Ｚ２の欄に置換基Ａと示しているが、これは、Ｚ１とＺ２の２つの置換基のうち、いずれか一方の置換基がｔ−ブチル基であり、他方の置換基が２−フルオロフェニル基（式（７）で示す置換基Ａ）であることを省略して示している。
Ｚ３とＺ４、Ｚ５とＺ６及びＺ７とＺ８についても、いずれか一方の置換基がｔ−ブチル基であり、他方の置換基が２−フルオロフェニル基（式（７）で示す置換基Ａ）である。また、用いているテトラアザポルフィリン化合物は、Ｚ１とＺ２、Ｚ３とＺ４、Ｚ５とＺ６及びＺ７とＺ８の２つの置換基の位置関係が異なる４種類の異性体を任意の割合で含む混合物である。
【００５９】
（実施例２〜７）
中心金属及び置換基Ｚ１、Ｚ２を表１に示すように変更（Ｚ３とＺ４、Ｚ５とＺ６及びＺ７とＺ８についてもＺ１、Ｚ２と同様に変更）したテトラアザポルフィリン化合物を用いたほかは実施例１と同様にして色補正フィルタを製造した。これらの色補正フィルタのフィルタ名は、それぞれ色補正フィルタ２〜７とした。
そして、色補正フィルタ２〜７を用いて、実施例１と同様にして白色有機ＥＬ光源Ａに対する評価を行った。評価結果を表１に示した。
表１中、Ｚ１の欄に示す”Ｃｙ”はシクロヘキシル基である。
表１中、Ｚ２の欄に示す置換基Ｂは２，４−ジクロロフェニル基（式（８））、置換基Ｄは２，２，２−トリフルオロエトキシ基（式（９））である。
【化９】
2014130763.tif 000011
【化１０】
2014130763.tif 000012
【００６０】
（比較例１）
実施例１と同じ白色有機ＥＬ光源Ａを用いて、色補正フィルタを用いずに白色有機ＥＬ光源Ａから出射された光の演色評価数及び色温度を評価した。評価結果を表１に示した。
【００６１】
図２には、実施例２及び比較例１において得られる白色有機ＥＬ光源Ａからの分光スペクトルの比較を示した。また、図３には、実施例５及び比較例１において得られる白色有機ＥＬ光源Ａからの分光スペクトルの比較を示した。
図２、図３において「フィルタなし」と示した結果が比較例１の結果である。これらの図から、色補正フィルタを用いることにより、５９０ｎｍ付近のオレンジ色を示す光がカットされていることがわかる。
【００６２】
（実施例８〜１２）
青色蛍光色素として山田化学工業製Ｂｌｕｅ−０２、黄色蛍光色素として山田化学工業製Ｙｅｌｌｏｗ−０２を用いた他は、白色有機ＥＬ光源Ａの作製方法と同様にして白色有機ＥＬ光源Ｂを作製した。
また、中心金属及び置換基Ｚ１、Ｚ２を表２に示すように変更（Ｚ３とＺ４、Ｚ５とＺ６及びＺ７とＺ８についてもＺ１、Ｚ２と同様に変更）したテトラアザポルフィリン化合物を用いたほかは実施例１と同様にして色補正フィルタ８，９を製造した。
この白色有機ＥＬ光源Ｂから出射された光を、白色有機ＥＬ光源用色補正フィルタに透過させ、実施例１と同様にして光の演色評価数及び色温度を評価した。
評価結果を表２に示した。
【００６３】
【表２】
2014130763.tif 000013
表２中、Ｚ２の欄に示す置換基Ｃはフェニル基（式（１０））である。
【化１１】
2014130763.tif 000014
【００６４】
（比較例２）
実施例８と同じ白色有機ＥＬ光源Ｂを用いて、色補正フィルタを用いずに白色有機ＥＬ光源Ｂから出射された光の演色評価数及び色温度を評価した。評価結果を表２に示した。
【００６５】
図４には、実施例８及び比較例２において得られる白色有機ＥＬ光源Ｂからの分光スペクトルの比較を示した。また、図５には、実施例１１及び比較例２において得られる白色有機ＥＬ光源Ｂからの分光スペクトルの比較を示した。
図４、図５において「フィルタなし」と示した結果が比較例２の結果である。これらの図から、色補正フィルタを用いることにより、５９０ｎｍ付近のオレンジ色を示す光がカットされていることがわかる。
【００６６】
表１、２に示す実施例１〜１２からは、白色有機ＥＬ光源Ａ又はＢから出射された白色光に対し、色補正フィルタ１〜９を用いることによって、色補正フィルタを用いない場合と比較してＲａを高くすることができ、白色光の演色性を高めることができたことがわかる。また、Ｒ９についても、色補正フィルタを用いることによって大幅に高めることができたことがわかる。
【００６７】
すなわち、一般式（１）で表されるテトラアザポルフィリン化合物を用いた色補正フィルタを用いることによって、白色有機ＥＬ素子を光源とする白色光の演色性を高めることができた。
【符号の説明】
【００６８】
１  白色有機ＥＬ光源用色補正フィルタ
【図１】
2014130763.tif 000017
【図２】
2014130763.tif 000018
【図３】
2014130763.tif 000019
【図４】
2014130763.tif 000020
【図５】
2014130763.tif 000021
【図６】
2014130763.tif 000022